【手続補正書】
【提出日】平成28年12月16日(2016.12.16)
【手続補正１】
【補正対象書類名】明細書
【補正対象項目名】０１１８
【補正方法】変更
【補正の内容】
【０１１８】
本発明の記載された方法及びシステムの様々な変更及び変形は、本発明の範囲及び精神から逸脱することなく当業者に明らかである。本発明は特定の望ましい実施形態に関連して記載されているが、特許請求の範囲に記載される発明は、このような特定の実施形態に過度に制限されるべきではないものと理解されるべきである。  本発明の実施形態として、例えば以下を挙げることができる。
(1)  コーティングされた表面を含む物品であって、前記コーティングされた表面が式（I）Bio1-Link1-(Bio2-R1)m    （I）
（式中、Bio1は、生物学的に活性な薬剤から形成されており；
mは、1、2、3、4、又は5であり；
各Bio2は、存在しないか、又は生物学的に活性な薬剤から独立して形成されており、ここで、各Bio2は、存在する場合、Link1への共有結合を含み；
R1は、Bio2が存在しない場合にのみ存在し、H、OH、置換されていてもよいC1〜C6アルキル、及び置換されていてもよいC1〜C6アルコキシからなる群から選択される末端基であり；
Link1は、60〜2000ダルトンの分子量を有する、オリゴマーの、有機、有機シリコン又は有機スルホンのセグメントである）
の構造を有する化合物、又はその薬学的に許容される塩を含む、物品。
(2)  前記化合物、又はその薬学的に許容される塩が、式（I-A）
Bio1-Link1-Bio2-R1    （I-A）
（式中、Bio1は、生物学的に活性な薬剤から形成されており；
Bio2は、存在しないか、又は生物学的に活性な薬剤から形成されており；
R1は、存在する場合、H、OH、置換されていてもよいC1〜C6アルキル、又は置換されていてもよいC1〜C6アルコキシであり；
Link1は、60〜2000ダルトンの分子量を有する、オリゴマーの、有機、有機シリコン又は有機スルホンのセグメントである）
の構造を有する、(1)に記載の物品。
(3)  Bio2が存在しない、(1)又は(2)に記載の物品。
(4)  Bio2が存在する、(1)又は(2)に記載の物品。
(5)  Bio1及びBio2が、同じ構造を有する生物学的に活性な薬剤から形成されている、(4)に記載の物品。
(6)  Bio1及びBio2が、異なる構造を有する生物学的に活性な薬剤から形成されている、(5)に記載の物品。
(7)  各Bio1及びBio2が、存在する場合、100〜1000、200〜1000、200〜900、200〜800、200〜700、200〜600、200〜500、又は200〜400ダルトンの範囲の分子量を有する、(1)〜(6)のいずれかに記載の物品。
(8)  各Bio1及びBio2が、存在する場合、抗炎症剤、抗血栓剤、抗酸化剤、抗凝固剤、抗微生物剤、抗増殖剤、細胞受容体リガンド、及び生体接着性分子からなる群から選択される生物学的に活性な薬剤から形成されている、(1)〜(7)のいずれかに記載の物品。
(9)  Bio1及びBio2の1つ又は両方が、存在する場合、抗微生物剤から形成されている、(8)に記載の物品。
(10)  Bio1及びBio2の1つ又は両方が、存在する場合、独立して、抗生物質から形成されている、(8)又は(9)に記載の物品。
(11)  前記抗生物質がフルオロキノロン抗生物質である、(10)に記載の物品。
(12)  前記抗生物質が、ノルフロキサシン、オフロキサシン、シプロフロキサシン、レボフロキサシン、モキシフロキサシン、及びガチフロキサシンからなる群から選択される、(11)に記載の物品。
(13)  前記抗生物質がシプロフロキサシンである、(12)に記載の物品。
(14)  Bio1及びBio2の1つ又は両方が、タンパク質又はペプチドである、(1)〜(6)のいずれかに記載の物品。
(15)  Link1が、60〜700ダルトンの分子量を有する、(1)〜(14)のいずれかに記載の物品。
(16)  Link1が、ジオール、ジアミン、又はα,ω-アミノアルコールから形成されている、(1)〜(15)のいずれかに記載の物品。
(17)  Link1が、ジオールから形成されている、(16)に記載の物品。
(18)  Link1が、末端アミノ又はヒドロキシル基を有するポリエチレンオキシドから形成されており、ここで、Link1は、1〜3個、1〜5個、1〜10個、又は1〜20個のエチレンオキシド反復単位を含む、(16)に記載の物品。
(19)  Link1が、エチレングリコール;ブタンジオール;ヘキサンジオール;ヘキサメチレンジオール;1,5-ペンタンジオール;2,2-ジメチル-1,3プロパンジオール;1,4-シクロヘキサンジオール;1,4-シクロヘキサンジメタノール;トリ(エチレングリコール);分子量100〜2000ダルトンのポリ(エチレングリコール);分子量100〜2000ダルトンのポリ(エチレンオキシド)ジアミン;リジンエステル;シリコーンジオール;シリコーンジアミン;ポリエーテルジオール;ポリエーテルジアミン;カーボネートジオール;カーボネートジアミン;ジヒドロキシビニル誘導体;ジヒドロキシジフェニルスルホン;エチレンジアミン;ヘキサメチレンジアミン;1,2-ジアミノ-2-メチルプロパン;3,3-ジアミノ-n-メチルジプロピルアミン;1,4-ジアミノブタン;1,7-ジアミノヘプタン;及び1,8-ジアミノオクタンからなる群から選択される化合物から形成されている、(16)に記載の物品。
(20)  Link1が、トリ(エチレングリコール)から形成されている、(19)に記載の物品。
(21)  Link1が、ジカルボン酸化合物又はジイソシアネートから形成されている、(1)〜(15)のいずれかに記載の物品。
(22)  Bio2が存在せず、Link1が、モノアルコール又はモノアミンから形成されている、(1)〜(3)及び(7)〜(15)のいずれかに記載の物品。
(23)  mが1であり、Bio1及びBio2が両方ともシプロフロキサシンから形成されており、Link1がトリ(エチレングリコール)から形成されている、(1)又は(2)に記載の物品。
(24)  mが1であり、Bio1がシプロフロキサシンから形成されており、Bio2が存在せず、Link1がトリ(エチレングリコール)から形成されている、(1)又は(2)に記載の物品。
(25)  前記コーティングが、式（I）又は式（I-A）（式中、各Bio1、Link1、及びBio2は、(1)〜(25)のいずれかで定義した通りである）の構造を有する第2の化合物を含む、(1)〜(24)のいずれかに記載の物品。
(26)  前記コーティングが、Bio1及び/又はBio2を形成するために使用された生物学的に活性な薬剤を実質的に含まず、ここで、該生物学的に活性な薬剤は、式（I）の化合物に含まれることはない、(1)〜(25)のいずれかに記載の物品。
(27)  前記コーティングが、遊離の生物学的に活性な薬剤をさらに含み、ここで、式（I）の化合物と遊離の生物学的に活性な薬剤とのモル比は0.1:1〜1:0.1である、(1)〜(25)のいずれかに記載の物品。
(28)  前記式（I）の化合物が、Bio1及び/又はBio2を形成するために使用された生物学的に活性な薬剤と比較して、低減した生物活性を有する、(1)〜(27)のいずれかに記載の物品。
(29)  前記式（I）又は式（I-A）の化合物が、Bio1及び/又はBio2を形成するために使用された生物学的に活性な薬剤の0％〜20％の生物活性を有する、(28)に記載の物品。
(30)  前記コーティングが、式（I）又は式（I-A）の化合物の薬学的に許容される塩を含む、(1)〜(29)のいずれかに記載の物品。
(31)  前記薬学的に許容される塩が、トリフルオロ酢酸塩又は塩酸塩である、(30)に記載の物品。
(32)  前記物品が、フィルター、フィルム、ファイバー、シート又は移植可能な医療デバイスである、(1)〜(31)のいずれかに記載の物品。
(33)  移植可能なデバイスが、人工ペースメーカー、電気リード、除細動器、人工心臓、補助人工心臓、解剖学的再建プロテーゼ、人工心臓弁、心臓弁ステント、心膜パッチ、外科用パッチ、冠動脈ステント、人工血管、血管及び構造ステント、血管又は心血管シャント、生物学的コンジット、プレッジ、縫合糸、弁輪形成リング、ステント、ステープル、弁付グラフト、創傷治癒用皮膚移植片、整形外科用脊椎インプラント、整形外科用デバイス、眼科用インプラント、子宮内避妊器具、ステント、顎顔面再建プレーティング、歯科用インプラント、眼内レンズ、クリップ、胸骨ワイヤー、骨、皮膚、靭帯、縫合糸、ヘルニアメッシュ、腱、及びそれらの組み合わせから選択される、(32)に記載の物品。
(34)  前記物品が、カテーテル、カニューレ、ドレナージ管、及び外科用器具から選択される経皮デバイスであるか、又は、
前記物品が、火傷用包帯、創傷用包帯、及び歯科用ハードウェアから選択される皮膚デバイスである、(32)に記載の物品。
(35)  前記外科用器具が、鉗子、開創器、針、グローブ、及びカテーテルカフから選択される、(34)に記載の物品。
(36)  前記物品が、カテーテルカフである、(35)に記載の物品。
(37)  前記コーティングが、0.5〜120μMの厚みを有する、(1)〜(36)のいずれかに記載の物品。
(38)  前記物品が、1種又は複数種の式（I）及び/又は式（I-A）の化合物を含む繊維状ポリマーマトリックスを含む、(1)〜(37)のいずれかに記載の物品。
(39)  前記物品が、2種以上の式（I）及び/又は式（I-A）の化合物の混合物を含む、(1)〜(31)のいずれかに記載の物品。
(40)  前記ポリマーマトリックスが、生分解性ポリマーから形成されている、(38)に記載の物品。
(41)  前記ポリマーが、ポリ乳酸、ポリカプロラクトン、又はポリウレタンである、(40)に記載の物品。
(42)  前記ポリマーマトリックスが、非生分解性ポリマーから形成されている、(38)に記載の物品。
(43)  前記ポリマーが、ポリ(エチレンテレフタレート)である、(42)に記載の物品。
(44)  前記物品が、カテーテルカフである、(33)に記載の物品。
(45)  前記カテーテルカフが、血管アクセスカテーテルカフである、(44)に記載の物品。
(46)  前記物品が、整形外科用デバイスである、(43)に記載の物品。
(47)  前記整形外科用デバイスが、ワイヤー、ピン、ロッド、クギ、ネジ、ディスク、プレート、ブラケット、又はスプリントである、(46)に記載の物品。
(48)  前記眼科用インプラントが、涙点プラグである、(33)に記載の物品。
(49)  コーティングされた表面を含むデバイスを移植するステップを含む、感染予防を必要とする被検体において感染を予防する方法であって、前記コーティングされた表面が式（I）
Bio1-Link1-(Bio2-R1)m    （I）
（式中、Bio1は、生物学的に活性な薬剤から形成されており；
mは、1、2、3、4、又は5であり；
各Bio2は、存在しないか、又は生物学的に活性な薬剤から独立して形成されており、ここで、各Bio2は、存在する場合、Link1への共有結合を含み；
R1は、Bio2が存在しない場合にのみ存在し、H、OH、置換されていてもよいC1〜C6アルキル、及び置換されていてもよいC1〜C6アルコキシからなる群から選択される末端基であり；
Link1は、60〜2000ダルトンの分子量を有する、オリゴマーの、有機、有機シリコン又は有機スルホンのセグメントである）
の構造を有する化合物、又はその薬学的に許容される塩を含む、方法。
(50)  前記化合物、又はその薬学的に許容される塩が、式（I-A）
Bio1-Link1-Bio2-R1    （I-A）
（式中、Bio1は、生物学的に活性な薬剤から形成されており；
Bio2は、存在しないか、又は生物学的に活性な薬剤から形成されており；
R1は、存在する場合、H、OH、置換されていてもよいC1〜C6アルキル、又は置換されていてもよいC1〜C6アルコキシであり；
Link1は、60〜2000ダルトンの分子量を有する、オリゴマーの、有機、有機シリコン又は有機スルホンのセグメントである）
の構造を有する、(49)に記載の方法。
(51)  前記化合物が、(3)〜(38)のいずれかに記載の化合物である、(49)又は(50)に記載の方法。
(52)  ベースポリマー、及び式（I）
Bio1-Link1-(Bio2-R1)m    （I）
（式中、Bio1は、生物学的に活性な薬剤から形成されており；
mは、1、2、3、4、又は5であり；
各Bio2は、存在しないか、又は生物学的に活性な薬剤から独立して形成されており、ここで、各Bio2は、存在する場合、Link1への共有結合を含み；
R1は、Bio2が存在しない場合にのみ存在し、H、OH、置換されていてもよいC1〜C6アルキル、及び置換されていてもよいC1〜C6アルコキシからなる群から選択される末端基を表し；
Link1は、60〜2000ダルトンの分子量を有する、オリゴマーの、有機、有機シリコン又は有機スルホンのセグメントである）
の構造を有する化合物、又はその薬学的に許容される塩、を含む混合物。
(53)  前記化合物、又はその薬学的に許容される塩が、式（I-A）
Bio1-Link1-Bio2-R1    （I-A）
（式中、Bio1は、生物学的に活性な薬剤から形成されており；
Bio2は、存在しないか、又は生物学的に活性な薬剤から形成されており；
R1は、存在する場合、H、OH、置換されていてもよいC1〜C6アルキル、又は置換されていてもよいC1〜C6アルコキシであり；
Link1は、60〜2000ダルトンの分子量を有する、オリゴマーの、有機、有機シリコン又は有機スルホンのセグメントである）
の構造を有する、(52)に記載の混合物。
(54)  前記化合物が、(3)〜(28)のいずれかに記載の化合物である、(52)又は(53)に記載の混合物。
(55)  前記混合物が、ポリマーマトリックスである、(52)〜(54)のいずれかに記載の混合物。
(56)  表面を組成物によりコーティングする方法であって、
前記組成物が、
（a）式（I）
Bio1-Link1-(Bio2-R1)m    （I）
（式中、Bio1は、生物学的に活性な薬剤から形成されており；
mは、1、2、3、4、又は5であり；
各Bio2は、存在しないか、又は生物学的に活性な薬剤から独立して形成され、ここで、各Bio2は、存在する場合、Link1への共有結合を含み；
R1は、Bio2が存在しない場合にのみ存在し、H、OH、置換されていてもよいC1〜C6アルキル、又は置換されていてもよいC1〜C6アルコキシから選択される末端基を表し；
Link1は、60〜2000ダルトンの分子量を有する、オリゴマーの、有機、有機シリコン又は有機スルホンのセグメントである）
の構造を有する化合物、又はその薬学的に許容される塩、及び
（b）（a）の化合物が可溶性である適切な媒体
を含み、
前記表面と前記組成物とを接触させるステップを含む、
方法。
(57)  前記化合物、又はその薬学的に許容される塩が、式（I-A）
Bio1-Link1-Bio2-R1    （I-A）
（式中、Bio1は、生物学的に活性な薬剤から形成されており；
Bio2は、存在しないか、又は生物学的に活性な薬剤から形成されており；
R1は、存在する場合、H、OH、置換されていてもよいC1〜C6アルキル、又は置換されていてもよいC1〜C6アルコキシであり；
Link1は、60〜2000ダルトンの分子量を有する、オリゴマーの、有機、有機シリコン又は有機スルホンのセグメントである）
の構造を有する、(56)に記載の方法。
(58)  前記化合物が、(3)〜(28)のいずれかに記載の通りである、(56)又は(57)に記載の方法。
(59)  （b）が、有機溶媒又は水性溶媒である、(56)〜(58)のいずれかに記載の方法。
(60)  前記極性有機溶媒が、テトラヒドロフラン又はN,N-ジメチルホルムアミドである、(59)に記載の方法。
(61)  （a）の濃度が、0.05〜150mg/mLである、(59)又は(60)に記載の方法。
(62)  前記物品が、2種以上の式（I）及び/又は式（I-A）の化合物の混合物を含む、(59)又は(60)に記載の方法。
(63)  Bio1及びBio2の1つ又は両方が、存在する場合、抗微生物剤から形成されている、(59)又は(60)に記載の方法。
(64)  Bio1が第1の生物学的に活性な薬剤から形成されており、Bio2が、存在する場合、第2の生物学的に活性な薬剤から形成されている、(59)又は(60)に記載の方法。
(65)  前記第1の生物学的に活性な薬剤が、抗生物質である、(64)に記載の方法。
(66)  前記第2の生物学的に活性な薬剤が、抗生物質である、(64)又は(65)に記載の方法。
(67)  前記第1の抗生物質が、フルオロキノロン抗生物質である、(65)又は(66)に記載の方法。
(68)  前記第2の抗生物質が、フルオロキノロン抗生物質である、(65)〜(67)のいずれかに記載の方法。
(69)  前記第1の抗生物質が、前記第2の抗生物質と同じである、(66)〜(68)のいずれかに記載の方法。
(70)  前記抗生物質が、ノルフロキサシン、オフロキサシン、シプロフロキサシン、レボフロキサシン、モキシフロキサシン、及びガチフロキサシンからなる群から選択される、(67)〜(69)のいずれかに記載の方法。
(71)  前記抗生物質がシプロフロキサシンである、(70)に記載の方法。 
【手続補正２】
【補正対象書類名】特許請求の範囲
【補正対象項目名】全文
【補正方法】変更
【補正の内容】
【特許請求の範囲】
【請求項１】
コーティングされた表面を含む物品であって、前記コーティングされた表面が式（I）
Bio1-Link1-(Bio2-R1)m    （I）
（式中、Bio1及び各Bio2は、生物学的に活性な薬剤から形成されており；
mは、1、2、3、4、又は5であり；
ここで、各Bio2は、Link1への共有結合を含み；
R1は、存在せず；
Link1は、60〜2000ダルトンの分子量を有する、オリゴマーの、有機、有機シリコン又は有機スルホンのセグメントである）
の構造を有する化合物、又はその薬学的に許容される塩を含み、
ここで前記物品は、埋め込み型又は経皮デバイスであり；
前記生物学的に活性な薬剤は、抗微生物剤である、物品。
【請求項２】
前記化合物、又はその薬学的に許容される塩が、式（I-A）
Bio1-Link1-Bio2-R1    （I-A）
（式中、Bio1及びBio2の両方は、前記生物学的に活性な薬剤から形成されており；
R1は、存在せず；
Link1は、60〜2000ダルトンの分子量を有する、オリゴマーの、有機、有機シリコン又は有機スルホンのセグメントである）
の構造を有する、請求項１に記載の物品。
【請求項３】
各Bio1及びBio2が、存在する場合、100〜1000、200〜1000、200〜900、200〜800、200〜700、200〜600、200〜500、又は200〜400ダルトンの範囲の分子量を有する、請求項１又は２に記載の物品。
【請求項４】
前記抗微生物剤が、抗生物質であるか；又は
前記抗微生物剤が、フルオロキノロン抗生物質であるか；或いは
前記抗微生物剤が、ノルフロキサシン、オフロキサシン、シプロフロキサシン、レボフロキサシン、モキシフロキサシン、及びガチフロキサシンからなる群から選択され；
好ましくは、前記抗生物質はシプロフロキサシンである、請求項１〜３のいずれか１項に記載の物品。
【請求項５】
Link1が、60〜700ダルトンの分子量を有する、請求項１〜４のいずれか１項に記載の物品。
【請求項６】
Link1が、ジオール、ジアミン、又はα,ω-アミノアルコールから形成されており；好ましくはLink1が、ジオールから形成されるか；又は
Link1が、末端アミノ又はヒドロキシル基を有するポリエチレンオキシドから形成されており、ここで、Link1は、1〜3個、1〜5個、1〜10個、又は1〜20個のエチレンオキシド反復単位を含むか；又は
Link1が、エチレングリコール;ブタンジオール;ヘキサンジオール;ヘキサメチレンジオール;1,5-ペンタンジオール;2,2-ジメチル-1,3プロパンジオール;1,4-シクロヘキサンジオール;1,4-シクロヘキサンジメタノール;トリ(エチレングリコール);分子量100〜2000ダルトンのポリ(エチレングリコール);分子量100〜2000ダルトンのポリ(エチレンオキシド)ジアミン;リジンエステル;シリコーンジオール;シリコーンジアミン;ポリエーテルジオール;ポリエーテルジアミン;カーボネートジオール;カーボネートジアミン;ジヒドロキシビニル誘導体;ジヒドロキシジフェニルスルホン;エチレンジアミン;ヘキサメチレンジアミン;1,2-ジアミノ-2-メチルプロパン;3,3-ジアミノ-n-メチルジプロピルアミン;1,4-ジアミノブタン;1,7-ジアミノヘプタン;及び1,8-ジアミノオクタンからなる群から選択される化合物から形成されているか；又は
Link1が、ジカルボン酸化合物又はジイソシアネートから形成されている、
請求項１〜５のいずれか１項に記載の物品。
【請求項７】
Link1が、トリ(エチレングリコール)から形成されている、請求項１〜６のいずれか１項に記載の物品。
【請求項８】
前記コーティングが、式（I）又は式（I-A）（式中、各Bio1、Link1、及びBio2は、請求項１〜７のいずれか１項で定義した通りである）の構造を有する第2の化合物を含むか、又は
前記物品が、2種以上の式（I）及び/又は式（I-A）の化合物の混合物を含む、
請求項１〜７のいずれか１項に記載の物品。
【請求項９】
前記コーティングが、Bio1及び/又はBio2を形成するために使用された生物学的に活性な薬剤を実質的に含まないか；又は
前記コーティングが、遊離の生物学的に活性な薬剤をさらに含み、ここで、式（I）の化合物と遊離の生物学的に活性な薬剤とのモル比は0.1:1〜1:0.1であり；好ましくは、前記遊離の生物学的に活性な薬剤が抗生物質であり；さらに好ましくは、前記抗生物質がクロロヘキシジンである、
請求項１〜８のいずれか１項に記載の物品。
【請求項１０】
前記式（I）の化合物が、Bio1及び/又はBio2を形成するために使用された生物学的に活性な薬剤と比較して、低減した生物活性を有し；
好ましくは、前記式（I）又は式（I-A）の化合物が、Bio1及び/又はBio2を形成するために使用された生物学的に活性な薬剤の0％〜20％の生物活性を有する、
請求項１〜９のいずれか１項に記載の物品。
【請求項１１】
前記コーティングされた表面が、式（I）又は式（I-A）の化合物の薬学的に許容される塩を含む、請求項１〜１０のいずれか１項に記載の物品。
【請求項１２】
前記薬学的に許容される塩が、トリフルオロ酢酸塩又は塩酸塩である、請求項１１に記載の物品。
【請求項１３】
前記物品が、人工ペースメーカー、電気リード、除細動器、人工心臓、補助人工心臓、解剖学的再建プロテーゼ、人工心臓弁、心臓弁ステント、心膜パッチ、外科用パッチ、冠動脈ステント、人工血管、血管及び構造ステント、血管又は心血管シャント、生物学的コンジット、プレッジ、縫合糸、弁輪形成リング、ステント、ステープル、弁付グラフト、創傷治癒用皮膚移植片、整形外科用脊椎インプラント、整形外科用デバイス、眼科用インプラント、子宮内避妊器具、ステント、顎顔面再建プレーティング、歯科用インプラント、眼内レンズ、クリップ、胸骨ワイヤー、骨、皮膚、靭帯、縫合糸、ヘルニアメッシュ、腱、及びそれらの組み合わせから選択される移植可能なデバイスである、請求項１〜１２のいずれか１項に記載の物品。
【請求項１４】
前記物品が、カテーテル、カニューレ、ドレナージ管、及び外科用器具から選択される経皮デバイスである、請求項１〜１２のいずれか１項に記載の物品。
【請求項１５】
前記外科用器具が、鉗子、開創器、針、グローブ、及びカテーテルカフから選択される、請求項１４に記載の物品。
【請求項１６】
前記コーティングされた表面上のコーティングが、0.5〜120μMの厚みを有するか；又は
前記物品が、1種又は複数種の式（I）及び/又は式（I-A）の化合物を含む繊維状ポリマーマトリックスを含む、
請求項１〜１５のいずれか１項に記載の物品。
【請求項１７】
前記ポリマーマトリックスが、生分解性ポリマーから形成され；好ましくは、前記ポリマーが、ポリ乳酸、ポリカプロラクトン、又はポリウレタンである、請求項１６に記載の物品。
【請求項１８】
前記ポリマーマトリックスが、非生分解性ポリマーから形成され；好ましくは、前記ポリマーが、ポリ(エチレンテレフタレート)である、請求項１６に記載の物品。
【請求項１９】
前記物品が、血管アクセスカテーテルカフである前記カテーテルカフであるか；又は
前記物品が、整形外科用デバイスであり、ここで前記整形外科用デバイスが、ワイヤー、ピン、ロッド、クギ、ネジ、ディスク、プレート、ブラケット、若しくはスプリントであるか；又は
前記眼科用インプラントが、涙点プラグである
請求項１３に記載の物品。
【請求項２０】
殺菌を必要とする被検体における殺菌において使用するためのコーティングされた表面を含む物品であって、前記コーティングされた表面が式（I）
Bio1-Link1-(Bio2-R1)m    （I）
（式中、Bio1及び各Bio2は、生物学的に活性な薬剤から形成されており；
mは、1、2、3、4、又は5であり；
ここで、各Bio2は、存在する場合、Link1への共有結合を含み；
R1は、存在せず；
Link1は、60〜2000ダルトンの分子量を有する、オリゴマーの、有機、有機シリコン又は有機スルホンのセグメントである）
の構造を有する化合物、又はその薬学的に許容される塩を含み、
ここで前記物品は、埋め込み型又は経皮デバイスであり；
前記生物学的に活性な薬剤は、抗微生物剤である、物品。
【請求項２１】
前記化合物、又はその薬学的に許容される塩が、式（I-A）
Bio1-Link1-Bio2-R1    （I-A）
（式中、Bio1及びBio2の両方は、前記生物学的に活性な薬剤から形成されており；
R1は、存在せず；
Link1は、60〜2000ダルトンの分子量を有する、オリゴマーの、有機、有機シリコン又は有機スルホンのセグメントである）
の構造を有する、請求項２０に記載の物品。
【請求項２２】
前記化合物が、請求項３〜１０のいずれか１項に記載の化合物である、請求項２０又は２１に記載の物品。
【請求項２３】
ベースポリマー、及び式（I）
Bio1-Link1-(Bio2-R1)m    （I）
（式中、Bio1及び各Bio2は、生物学的に活性な薬剤から形成されており；
mは、1、2、3、4、又は5であり；
ここで、各Bio2は、Link1への共有結合を含み；
R1は、存在せず；
Link1は、60〜2000ダルトンの分子量を有する、オリゴマーの、有機、有機シリコン又は有機スルホンのセグメントであり；
ここで前記生物学的に活性な薬剤は、抗微生物剤である）
の構造を有する化合物、又はその薬学的に許容される塩、を含む混合物。
【請求項２４】
前記化合物、又はその薬学的に許容される塩が、式（I-A）
Bio1-Link1-Bio2-R1    （I-A）
（式中、Bio1及びBio2の両方は、前記生物学的に活性な薬剤から形成されており；
R1は、存在せず；
Link1は、60〜2000ダルトンの分子量を有する、オリゴマーの、有機、有機シリコン又は有機スルホンのセグメントである）
の構造を有する、請求項２３に記載の混合物。
【請求項２５】
前記化合物が、請求項３〜１０のいずれか１項に記載の化合物である、請求項２３に記載の混合物。
【請求項２６】
前記混合物が、ポリマーマトリックスである、請求項２３に記載の混合物。
【請求項２７】
物品の表面を組成物によりコーティングする方法であって、
前記組成物が、
（a）式（I）
Bio1-Link1-(Bio2-R1)m    （I）
（式中、Bio1及び各Bio2は、生物学的に活性な薬剤から形成されており；
mは、1、2、3、4、又は5であり；
ここで、各Bio2は、Link1への共有結合を含み；
R1は、存在せず；
Link1は、60〜2000ダルトンの分子量を有する、オリゴマーの、有機、有機シリコン又は有機スルホンのセグメントであり；
ここで前記生物学的に活性な薬剤は、抗微生物剤である）
の構造を有する化合物、又はその薬学的に許容される塩、及び
（b）（a）の化合物が可溶性である適切な媒体
を含み、
前記物品の表面と前記組成物とを接触させるステップを含む、
方法。
【請求項２８】
前記化合物、又はその薬学的に許容される塩が、式（I-A）
Bio1-Link1-Bio2-R1    （I-A）
（式中、Bio1及びBio2の両方は、前記生物学的に活性な薬剤から形成されており；
R1は、存在せず；
Link1は、60〜2000ダルトンの分子量を有する、オリゴマーの、有機、有機シリコン又は有機スルホンのセグメントである）
の構造を有する、請求項２７に記載の方法。
【請求項２９】
前記化合物が、請求項３〜１０のいずれか１項に記載の通りである、請求項２７又は２８に記載の方法。
【請求項３０】
（b）が、有機溶媒又は水性溶媒であり；好ましくは、前記適切な媒体が、テトラヒドロフラン又はN,N-ジメチルホルムアミドである、請求項２７〜２９のいずれか１項に記載の方法。
【請求項３１】
（a）の濃度が、0.05〜150mg/mLである、請求項３０に記載の方法。
【請求項３２】
前記組成物が、2種以上の式（I）及び/又は式（I-A）の化合物の混合物を含む、請求項３０に記載の方法。
【請求項３３】
前記抗生物質が、フルオロキノロン抗生物質である、請求項３０に記載の方法。
【請求項３４】
前記抗生物質が、ノルフロキサシン、オフロキサシン、シプロフロキサシン、レボフロキサシン、モキシフロキサシン、及びガチフロキサシンからなる群から選択される、請求項３３に記載の方法。
【請求項３５】
前記抗生物質がシプロフロキサシンである、請求項３４に記載の方法。